Перераспределение связующего во вставке из цементированного карбида для бурового наконечника

1. Способ перераспределения фазы связующего во вставке из цементированного карбида для бурового наконечника, содержащей твердофазный компонент на основе WC, возможно один или более дополнительных твердофазных компонентов и связующее, включающий следующие стадии:
а) предоставление необработанной вставки из цементированного карбида для бурового наконечника;
б) нанесение по меньшей мере одного экстрактора связующего, выбираемого из оксида металла или карбоната металла, на поверхность необработанной вставки из цементированного карбида для бурового наконечника, и
в) спекание необработанной вставки из цементированного карбида для бурового наконечника;
отличающийся тем, что оксид металла или карбонат металла наносят только по меньшей мере на одну локальную область поверхности необработанной вставки из цементированного карбида для бурового наконечника.
2
3
2. Способ по п. 1, в котором экстрактором связующего является CrO.
3. Способ по п. 1 или 2, дополнительно включающий между стадиями (б) и (в), стадию, на которой:
наносят по меньшей мере один проталкиватель связующего, выбираемый из карбида металла, углеродного порошка или их смеси, по меньшей мере на одну другую локальную область поверхности вставки из цементированного карбида для бурового наконечника.
4. Способ по любому из предшествующих пунктов, в котором экстрактор связующего и проталкиватель связующего наносят по существу на противоположные локальные области поверхности необработанной вставки из цементированного карбида для бурового наконечника.
5. Способ по любому из предшествующих пунктов, в котором экстрактор связующего и проталкиватель связующего наносят симметрично.
6. Способ по любому из предшествующих пунктов, в котором экстрактор связующего и проталкиватель связующего наносят асимметрично.
7. Способ по любому из предшествующих пунктов, в котором после спекания вставки из цементированного карбида для бурового наконечника ее подвергают процессу галтовки.
bulk
8. Способ по п. 7, в котором процесс галтовки представляет собой процесс «высокоэнергетической галтовки», в котором после галтовки гомогенную вставку из цементированного карбида для бурового наконечника подвергают деформационному упрочнению так, что ΔHV3%≥9,72-0,00543×HV3.
9. Вставка из цементированного карбида для бурового наконечника, содержащая один или более твердофазных компонентов и связующее, отличающаяся тем, что существует градиент твердости от первой части поверхности ко второй части поверхности вставки из цементированного карбида для бурового наконечника, при этом первая часть поверхности по существу противоположна второй части поверхности, так что после спекания:
- первая часть поверхности на 30 HV3 мягче и на 80 HV3 тверже, чем вторая область поверхности; и
- первая область поверхности на 5-120 HV3 тверже основной части; и
- вторая область поверхности на 20-70 HV3 тверже основной части.
10. Вставка из цементированного карбида для бурового наконечника по п. 9, в которой
максимальная концентрация связующего (% связующего-макс.) менее чем на 20% выше минимальной концентрации связующего (% связующего-мин.) во вставке из цементированного карбида для бурового наконечника.
11. Вставка из цементированного карбида для бурового наконечника по п. 9 или 10, в которой минимальная концентрация связующего (% связующего-мин) находится на глубине, выраженной в процентах от общей высоты вставки из цементированного карбида для бурового наконечника, 1-50% от первой области поверхности.
12. Вставка из цементированного карбида для бурового наконечника по любому из пп. 9-11, в которой:
- присутствует первый максимум концентрации связующего (% связующего-макс1) на первой части поверхности, и
- присутствует второй максимум концентрации связующего (% связующего-макс2) на глубине, выраженной в процентах от общей высоты спеченной вставки из цементированного карбида для бурового наконечника, 15-75% от первой области поверхности.
13. Вставка из цементированного карбида для бурового наконечника по любому из пп. 9-12, в которой присутствует первый максимум концентрации хрома (% Cr-макс1) на первой части поверхности.
14. Вставка из цементированного карбида для бурового наконечника по п. 13, в которой дополнительно присутствует второй максимум концентрации хрома (% Cr-макс2) на второй области поверхности;
- % Cr-макс1>% Cr-макс2, и
- присутствует минимум концентрации хрома (% Cr-мин), расположенный между % Cr-макс1 и % Cr-макс2.
15. Вставка из цементированного карбида для бурового наконечника по п. 14, в которой % Cr-мин находится на глубине, выраженной в процентах от общей высоты спеченной вставки из цементированного карбида для бурового наконечника, между 40-99% от первой части поверхности.